ПРИМЕНЕНИЕ КИСЛОЙ СОЛИ ЖЕЛЕЗА(III) В КАЧЕСТВЕ ДОБАВКИ ДЛЯ ЦЕМЕНТА, СТРОИТЕЛЬНОГО РАСТВОРА ИЛИ БЕТОНА

1. Применение кислой соли железа(III) в качестве добавки для цемента, строительного раствора или бетона.
2. Применение по предшествующему пункту, причем кислую соль железа(III) выбирают из группы, включающей сульфат железа(III), хлорид железа(III), нитрат железа(III), карбоксилат железа(III), и их комбинации.
3. Применение по любому из предшествующих пунктов, причем в комбинации с кислой солью железа(III) применяют алканоламин.
4. Композиция добавок для цемента, строительного раствора или бетона, включающая кислую соль железа(III), предпочтительно, как заявлено в п. 2, и алканоламин.
5. Композиция добавок по предшествующему пункту, причем алканоламин выбирают из группы, включающей N,N-бис-(2-гидроксиэтил)-2-пропаноламин (DIEPA), N,N-бис-(2-гидроксипропил)-N-(гидроксиэтил)амин (EDIPA), диэтаноламин (DEA), триэтаноламин (TEA), триизопропаноламин (TIPA), гидроксиэтилдиэтилентриамин (HEDETA) и аминоэтилэтаноламин (AEEA), и их комбинации.
6. Композиция добавок по п. 4 или 5, дополнительно включающая источник оксида кальция.
7. Композиция добавок по любому из пп. 4-6, дополнительно включающая пеногаситель.
8. Способ улучшения прочности на сжатие гидравлической цементной композиции, включающей портландцемент, в котором к гидравлической цементной композиции добавляют кислую соль железа(III).
9. Способ по предшествующему пункту, в котором кислую соль железа(III) выбирают из группы, включающей сульфат железа(III), хлорид железа(III), нитрат железа(III), карбоксилат железа(III), и их комбинации.
10. Способ по п. 8 или 9, в котором к гидравлической цементной композиции дополнительно добавляют алканоламин.
11. Способ по предшествующему пункту, в котором алканоламин выбирают из группы, включающей N, N-бис-(2-гидроксиэтил)-2-пропаноламин (DIEPA), N,N-бис-(2-гидроксипропил)-N-(гидроксиэтил)амин (EDIPA), диэтаноламин (DEA), триэтаноламин (TEA), триизопропаноламин (TIPA), гидроксиэтилдиэтилентриамин (HEDETA) и аминоэтилэтаноламин (AEEA), и их комбинации.
12. Способ по любому из пп. 8-11, в котором к гидравлической цементной композиции дополнительно добавляют источник оксида кальция.
13. Способ по любому из пп. 8-12, в котором к гидравлической цементной композиции дополнительно добавляют пеногаситель.
14. Способ по любому из пп. 8-13, в котором добавляют по меньшей мере 0,1 вес.%, предпочтительно от 0,4 до 4 вес.%, соли железа(III), в расчете на общий вес вяжущего материала.
15. Способ по любому из пп. 8-14, в котором добавляют по меньшей мере 0,02 вес.%, предпочтительно от 0,05 до 0,2 вес.%, алканоламина, в расчете на общий вес вяжущего материала.
16. Цементный гидравлический вяжущий материал, включающий портландцемент и по меньшей мере одну кислую соль железа(III).
17. Цементный гидравлический вяжущий материал по п. 16, включающий по меньшей мере 0,1 вес.% железа (Fe), в расчете на общий вес вяжущего материала.
18. Цементный гидравлический вяжущий материал по п. 16 или 17, дополнительно включающий алканоламин, предпочтительно с содержанием по меньшей мере 0,05 вес.%, в расчете на общий вес вяжущего материала.
19. Цементный гидравлический вяжущий материал по любому из пп. 16-18, включающий по меньшей мере 0,8 вес.%, предпочтительно по меньшей мере 1,3 вес.%, свободного оксида кальция, в расчете на общий вес вяжущего материала.
20. Цементный гидравлический вяжущий материал по любому из пп. 16 или 19, дополнительно включающий пеногаситель, предпочтительно с содержанием по меньшей мере 0,05 вес.%, в расчете на общий вес вяжущего материала.
21. Гидравлическая цементная композиция, включающая цементный гидравлический вяжущий материал по любому из пп. 16-20.
22. Конструкция, сформированная из гидравлической цементной композиции по любому из пп. 21.